(57)【特許請求の範囲】
【請求項１】
１００〜２００℃、３０〜１００ａｔｍの高温高圧水素下で２２時間以上保持されたルテニウム触媒、水及び硫酸亜鉛を含む触媒スラリー中で単環芳香族炭化水素を水添反応させ、シクロオレフィンとシクロアルカンを生成させた後、原料及び生成物を主成分とするオイル相と水を主成分とする水相が相分離した状態で、反応圧力を変更することにより、生成するシクロオレフィンとシクロアルカンの生成モル比を変更することを特徴とするシクロオレフィンとシクロアルカンの製造方法。
【請求項２】
該水添反応が該単環芳香族炭化水素の反応転化率を変化させずに行う反応であることを特徴とする請求項１記載の方法。
【請求項３】
該水添反応の反応温度が１００℃〜２００℃の範囲であることを特徴とする請求項１または２記載の方法。
【請求項４】
該水に溶解した硫酸亜鉛濃度が０．０１〜１０ｍｏｌ／ｌである請求項１〜３のいずれかに記載の方法。
【請求項５】
該水が該単環芳香族炭化水素の０．００１〜１００重量倍存在することを特徴とする請求項１〜４のいずれかに記載の方法。
【請求項６】
該ルテニウム触媒が、ルテニウム化合物を還元することによって得られる金属ルテニウムからなる非担持型触媒であって、該金属ルテニウムの平均結晶子径が２００Å以下であることを特徴とする請求項１〜５のいずれかに記載の方法。
【請求項７】
該金属ルテニウムが、予め亜鉛化合物を含有したルテニウム化合物を還元することによって得られる亜鉛化合物を含有した金属ルテニウムであって、かつ、ルテニウムに対する亜鉛の含有量が０．１〜５０重量％であることを特徴とする請求項６に記載の方法。
【発明の詳細な説明】
【０００１】
【発明の属する技術分野】
本発明は、ルテニウム触媒存在下に単環芳香族炭化水素を水素添加してシクロオレフィン及びシクロアルカンを同時に製造する方法に関するものである。
シクロオレフィン類、特にシクロヘキセン類は有機化学工業製品の中間原料としてその価値が高く、特にポリアミド原料、リジン原料などとして有用である。
【０００２】
またシクロアルカン類、特にシクロヘキサンは有機化学製品として、特にカプロラクタムやアジピン酸用の原料、及び有機溶剤として、工業的に有用である。
【０００３】
【従来の技術】
シクロオレフィン類の製造方法は様々な方法が知られており、その中でも単環芳香族炭化水素をルテニウム触媒を用いて部分的に水素添加する方法が最も一般的であり、この方法においては必ず完全水添物であるシクロアルカンが無視しえない割合で副生し、シクロアルカンも有用な工業原料であることから、事実上シクロオレフィンとシクロアルカンとを併産する方法となっている。
【０００４】
シクロオレフィンの選択率、収率を改良する方法として、触媒成分や担体の種類、あるいは反応系への添加物としての金属塩などについて検討した結果が多く報告されている。その中でもシクロオレフィンの生成モル比、つまり、シクロオレフィンの選択率が比較的高い水及び亜鉛が共存する反応系においては、例えば、（１）単環芳香族炭化水素を水及び少なくとも１種の亜鉛化合物の共存下、中性もしくは酸性条件下に水素により部分還元するに際し、触媒として３０〜２００Åの平均結晶子径を有する金属ルテニウムを主成分とする粒子を担体に担持した触媒を用いて行う方法（特公平８−２５９１９）、（２）ルテニウム触媒の存在下に、単環芳香族炭化水素を部分的に水素添加してシクロオレフィンを製造するに当たり、反応系中に、飽和溶解度以下の量の、酸化亜鉛及び水酸化亜鉛の中の少なくとも１種をすべて溶解状態で存在させて行う方法（特公平５−１２３３１）、（３）単環芳香族炭化水素を水の存在下、水素により部分還元するに際し、２００Å以下の平均結晶子径を有する金属ルテニウムを主成分とする水素化触媒粒子を用い、少なくとも１種の固体性塩基性亜鉛の共存下、中性または酸性の条件下に反応を行う方法（特公平８−１９０１２）などが提案されている。
【０００５】
また、反応温度や反応圧力が反応成績に与える影響についても検討が重ねられ、すでに明らかにされている知見としては、該反応系に存在する水相がアルカリ性を示す条件の場合、あるいは塩化ルテニウムを直接反応器内で還元しそのまま原料投入して反応させる場合には、反応温度や反応圧力を上昇させると生成するシクロオレフィンの選択率や収率がアップするということは公知となっている（J.Chem.Tech.Biotechnol. １９８０，３０，６７７−９８７等）。
【０００６】
一方、ルテニウム触媒を用いて、水及び硫酸亜鉛共存下、硫酸亜鉛を水に溶解させた酸性条件下で単環芳香族炭化水素を水添する方法においては、反応圧力は該生成物の初期生成比、つまり、該原料転化率０ｍｏｌ％付近での該生成物生成比にはほとんど影響を与えないということが示されており（Applied Catalysis,８３（１９９２）２６３−２９５）、これに対する反証データはなく、この知見は一般的に受け入れられている。この論文では、該生成物の生成比は触媒表面の吸着水素量に相関があり、この吸着水素量が変化しなければ反応器内水素圧力が変わっても、該生成物生成比率に変化が起こらないとしている。反応器内水素圧力を上げた場合、該原料の転化速度が速くなるために触媒表面上の吸着水素消費速度が速くなり、結果として触媒上の吸着水素量は殆ど変化せず、該生成物の初期生成比率の変化がないと結論している。この知見から容易に類推される結果としては、少なくともルテニウム触媒と硫酸亜鉛と水が存在する系では反応器内の気相水素圧力、実質的には反応圧力を変化させることによって該生成物の生成比率は制御できないということである。
【０００７】
ルテニウム触媒を用いて単環芳香族炭化水素を部分的に水素により水素添加してシクロオレフィンを製造する方法では、先述したように部分水添物のシクロオレフィン以外に完全水添物のシクロアルカンが必ず副生するが、シクロアルカンはシクロオレフィンに劣らない有用な工業製品であり、この方法を工業的に実施する場合、シクロオレフィンとシクロアルカンの需要変動に対応して、これらシクロオレフィンとシクロアルカンの生産比を、変更する必要が出てくる。もしこの生成比を変更できなければ、生産過剰となった物質の処理または大型の在庫設備が必要となり、もしくは需要の小さい物質にあわせて生産を行わなければならず、生産設備の稼働率が落ちることになる。
【０００８】
すなわち、ルテニウム触媒存在下に単環芳香族炭化水素を部分的に水素により水素添加してシクロオレフィンを製造する方法において、生成するシクロオレフィンとシクロアルカンの生成比を制御できなければ、工業的に極めて非効率な製造方法ということになる。
また、従来の方法においては、未だ、工業的に十分問題のない水準にまで触媒及び／又は反応系の安定性が到達しておらず、工業的に生産を継続していく場合において、生成するシクロオレフィンとシクロアルカンの生成比が同様の反応温度及び反応圧力条件においても変化し、その調整を行う必要もある。
【０００９】
そこで、ルテニウムを用いるシクロオレフィンの製造方法を工業的に実施するためには、該生成物の生成比を調整あるいは変更させる制御方法が不可欠となるが、従来の方法では次に述べる４つの問題点がある。▲１▼ルテニウム触媒を用いるシクロオレフィンの製造方法の内、すでに提案させているアルカリ性条件下で行う方法では、生成物であるシクロオレフィンの生成比が、酸性条件下、硫酸亜鉛及び水が存在する場合の製造方法に比べて低く、生成するシクロオレフィンの生成比が高いところでの制御を行いたい場合には、たとえ反応温度や反応圧力を変化させたとしても、制御範囲が狭く不利である。▲２▼一方、既に提案されている酸性条件下で硫酸亜鉛と水とルテニウム触媒を用いるシクロオレフィンの製造方法では、該生成物の生成比を具体的に制御する方法について言及されておらず、製造開始後に触媒性能の変化あるいは反応への何らかの外乱が生じて該生成物の生成比を調整あるいは変更する必要が発生した場合に、該生成物の生成比を制御する有効な方法は提案されていない。▲３▼反応温度の変更によって該生成比を制御することはできるが、反応温度の変更は反応熱を除去又は回収する設備の負荷変動が大きいため、反応温度だけでは好ましい制御方法と言えない。▲４▼さらに、ルテニウム触媒を用いるシクロオレフィンとシクロアルカンの製造方法で見られる反応の特徴、つまり、該原料転化率が高くなればなるほど、生成するシクロオレフィンの生成比は低下し、代わりにシクロアルカンの生成比が高くなるという特徴を利用して、該原料転化率を変化させることで該生成物の生成比を制御することは可能である。しかし、この方法では、反応器から取り出した該生成物中に含まれる未反応原料の濃度が大きく変動し、この未反応原料を分離する工程での負荷変動が大きく、特に反応方式として、連続的に原料を供給し、連続的に該生成物を取り出す連続反応方式を採用する場合には、本製造設備と次の未反応原料分離回収工程との間に、この変動を吸収させるための大型の中間ドラムが必要となる等問題点も多く、好ましい方法ではない。
【００１０】
【発明が解決しようとする課題】
本発明の目的はこれらの課題を同時に解決し、シクロオレフィンとシクロアルカンの生成比を容易に調整できる、工業的に実施可能なシクロオレフィンとシクロアルカンの製造方法を提案することにある。
【００１１】
【課題を解決するための手段】
本発明者らは、ルテニウム触媒、水及び硫酸亜鉛の存在下に、酸性条件で単環芳香族炭化水素を水素により水素添加してシクロオレフィンとシクロアルカンを製造するに当たり、生成するシクロオレフィンとシクロアルカンの生成比つまり生成モル比を制御する製造方法を開発すべく、鋭意研究を行った結果、１時間以上、特定の高温高圧水素下で保持された触媒スラリーを用いると、シクロオレフィンとシクロアルカンの生成比は、反応圧力に顕著な依存性を有するという特徴を見いだし、この特徴を利用して、シクロオレフィンとシクロアルカンの生成モル比を制御することに成功し、本発明を完成するに至った。
【００１２】
すなわち、本発明は、（１）１００〜２００℃、３０〜１００ａｔｍの高温高圧水素下で２２時間以上保持されたルテニウム触媒、水及び硫酸亜鉛を含む触媒スラリー中で単環芳香族炭化水素を水添反応させ、シクロオレフィンとシクロアルカンを生成させた後、原料及び生成物を主成分とするオイル相と水を主成分とする水相が相分離した状態で、反応圧力を変更することにより、生成するシクロオレフィンとシクロアルカンの生成モル比を変更することを特徴とするシクロオレフィンとシクロアルカンの製造方法。
（２）該水添反応が該単環芳香族炭化水素の反応転化率を変化させずに行う反応であることを特徴とする（１）記載の方法。
（３）該水添反応の反応温度が１００℃〜２００℃の範囲であることを特徴とする（１）または（２）記載の方法。
（４）該水に溶解した硫酸亜鉛濃度が０．０１〜１０ｍｏｌ／ｌである（１）〜（３）のいずれかに記載の方法。
（５）該水が該単環芳香族炭化水素の０．００１〜１００重量倍存在することを特徴とする（１）〜（４）のいずれかに記載の方法。
（６）該ルテニウム触媒が、ルテニウム化合物を還元することによって得られる金属ルテニウムからなる非担持型触媒であって、該金属ルテニウムの平均結晶子径が２００Å以下であることを特徴とする（１）〜（５）のいずれかに記載の方法。
（７）該金属ルテニウムが、予め亜鉛化合物を含有したルテニウム化合物を還元することによって得られる亜鉛化合物を含有した金属ルテニウムであって、かつ、ルテニウムに対する亜鉛の含有量が０．１〜５０重量％であることを特徴とする（６）に記載の方法。
【００１３】
以下、本発明をさらに詳細に説明する。
本発明で原料として用いられる単環芳香族炭化水素としては、ベンゼン、トルエン、キシレン類、低級アルキルベンゼン類である。
ルテニウム触媒としては、数々のルテニウム化合物を還元して得られる金属ルテニウムを含む触媒が用いられる。ルテニウム化合物としては特に制限されないが、塩化物、臭化物、ヨウ化物、硝酸塩、硫酸塩、水酸化物、あるいは各種のルテニウムを含む錯体などを用いることができる。還元法としては、水素や一酸化炭素などによる接触還元法、あるいはホルマリン、水素化ホウ素ナトリウム、ヒドラジンなどによる化学還元法が用いられる。また、この還元処理は、気相で行っても液相で行ってもよい。
【００１４】
更に、ルテニウム触媒として、ルテニウム化合物の還元調整段階もしくは調整後において、他の金属、例えば、亜鉛、クロム、モリブデン、タングステン、マンガン、コバルト、ニッケル、鉄、銅、金、白金などを加えることによって得られる他の金属を有する金属ルテニウム触媒を用いてもよい。これらの金属は、塩化物、硝酸塩、硫酸等の塩、アンミン錯体等の錯体、水酸化物、酸化物等の金属化合物として加えられてもよい。かかる金属を使用する場合には、ルテニウム原子に対する他金属の原子比は、通常０．００１〜２０の範囲から選択される。更に、かかる金属として、特に亜鉛が好ましく、中でも、触媒の還元調整後に、ルテニウムに対して亜鉛を０．１〜５０重量％含有する金属ルテニウムとなる量の亜鉛を、触媒の還元調整前に、塩化物、硝酸塩、硫酸塩等の塩、アンミン錯体等の錯体、水酸化物、酸化物等の亜鉛化合物として加えることが好ましい。
【００１５】
ルテニウム触媒は、担体に担持させて使用しても良い。用いられる担体は、特に制限されるものではないが、マグネシウム、アルミニウム、シリコン、カルシウム、チタン、バナジウム、クロム、マンガン、コバルト、鉄、ニッケル、銅、亜鉛、ジルコニウム、ハフニウム、タングステンなど、あるいは、かかる金属の酸化物、複合酸化物、水酸化物、硫酸塩、難水溶性金属塩、あるいは、このような担体となりうるものを２種以上化学的あるいは物理的に組み合わせた化合物や混合物などが例示される。ルテニウムの担持方法としては、吸着法、イオン交換法、浸せき法、共沈法、乾固法などが例示される。ルテニウムの担持量についても特に制限されるものではないが、通常担体に対して０．００１〜２０重量％である。しかし、好ましくは、ルテニウムを担体に担持せず、そのまま用いた方がよい。
【００１６】
ルテニウム触媒として、担体に担持させずにそのまま用いた場合には、還元して得た金属ルテニウムの平均結晶子径が２００Å以下であることが好ましい。この平均結晶子径が大きすぎると、反応の活性点が存在すると考えられるルテニウム表面のルテニウム単位重量当たりの面積が減少するので触媒活性が下がり、本願発明の方法では多量のルテニウム触媒が必要となるため、あまり好ましくない。
【００１７】
また、本願発明の反応系においては水が存在しており、その量は反応形式によって異なるが、原料及び生成物を主成分とする有機液相と、水を含む液相とが１相とならない量、言い換えると、原料及び生成物が主成分の有機物液相つまりオイル相と水が主成分の水相が相分離した状態、つまりオイル相と水相の液２相状態となる量でなければならない。水の量が多すぎると、反応器が大きくなる等弊害があるため、好ましくは、用いる原料単環芳香族炭化水素に対して０．００１〜１００重量倍、更に好ましくは、０．５〜２０重量倍共存させるのが良い。尚、ここで言う主成分とは、該液相を構成する成分のうちモル数にして最大割合を示す成分のことである。
【００１８】
さらに、本発明において、共存する硫酸亜鉛の少なくとも一部が該水相に溶解状態で存在する必要があり、反応系に共存させる水相中の水素イオン濃度つまりＰＨは、７．０未満の酸性で無ければならない。
系に共存させる硫酸亜鉛については、水への溶解度が大きいと言う性質上、大半が該水相に溶解した状態で存在するが、その量は添加した硫酸亜鉛の内、該水相中に溶解した硫酸亜鉛濃度として、好ましくは０．０１〜１０ｍｏｌ／ｌであり、より好ましくは０．０５〜５ｍｏｌ／ｌである。また溶解せずに固体として存在する亜鉛化合物が存在してもよく、固体として存在する亜鉛化合物の量は、好ましくは、亜鉛として触媒であるルテニウムの１００重量倍以下であるが、更に好ましくは０．１重量倍以下である。
【００１９】
本発明におけるの反応系では、従来知られた方法と同様に金属塩を存在させてもよい。金属塩の種類としては、周期表のリチウム、ナトリウム、カリウムなどの１族金属、マグネシウム、カルシウムなどの２族金属（族番号はＩＵＰＡＣ無機化学命名法改訂版（１９８９）による）、あるいは亜鉛、マンガン、コバルト、銅、カドミウム、鉛、砒素、鉄、ガリウム、ゲルマニウム、バナジウム、クロムニウム、銀、金、白金、ニッケル、パラジウム、バリウム、アルミニウムなどの金属硝酸塩、塩化物、酸化物、水酸化物、硫酸塩、酢酸塩、燐酸塩など、又はこれらを２種以上化学的及び／又は物理的に混合して用いることなどが例示され、この中でも水酸化亜鉛、酸化亜鉛などの亜鉛塩の添加は好ましく、特に水酸化亜鉛と硫酸亜鉛とで構成される複塩の存在は好ましい。金属塩の使用量は、水相を酸性に保てる限り、特に制限はないが、通常は、用いるルテニウムに対して１×１０-5〜１×１０5 重量倍であり、これらは反応系内のどこに存在してもかまわないし、存在形態についても特に制限するものではない。
【００２０】
さらに水の他に水酸基を１つ以上持つ１種類以上の有機物が反応系内に存在していても良く、その量についても特に制限はないが、水及び単環芳香族炭化水素とそれらから得られるシクロオレフィンとシクロアルカンの両方を、反応条件下溶解させ得るものについては、反応系内に存在する水相とオイル相が液相として１相とならない範囲でなければならない。つまり、該有機物の添加量は該反応液が該水相及び該オイル相の液相２相状態の存在を保ちうる範囲に限定される。
【００２１】
本発明において重要な特徴は、ルテニウム触媒、水及び硫酸亜鉛の存在下に、酸性条件で単環芳香族炭化水素を水素により水素添加してシクロオレフィンとシクロアルカンを製造するに当たり、１時間以上、特定の高温高圧水素下で保持された触媒スラリーを用い、且つ、原料及び生成物を主成分とするオイル相と水を主成分とする水相が相分離した状態で、反応圧力を制御することにより、生成するシクロオレフィンとシクロアルカンの生成モル比を制御する点にある。
【００２２】
従来の知見では、先述した文献（Applied Catalysis,８３（１９９２）２６３−２９５）が示唆している点からも明らかな様に、ルテニウム触媒及び硫酸亜鉛の存在下、酸性条件において、反応圧力を変化させることによって該生成物の生成比つまり生成モル比を制御することは困難であると考えられてきた。ところが、反応に用いるルテニウム触媒、水及び硫酸亜鉛で構成される触媒スラリーを反応器に仕込み、常温常圧状態から昇温し、水素導入により昇圧後、しばらく保持した後、原料である単環芳香族炭化水素を投入して反応させた場合には、驚くべき事に、該生成物の生成比に対する反応圧力の影響が顕著に現れた。さらに、単環芳香族炭化水素の水添反応を行いつつ、反応条件下に１時間以上保持された触媒スラリーについても、該生成物の生成比の反応圧力に対する依存性を検討したところ、単環芳香族炭化水素の水添反応を行わずに、水素下高温高圧状態で保持した後に反応させた場合と同様に、該生成物の生成比に対する反応圧力の影響が顕著に現れた。要するに、該単環芳香族炭化水素原料の存在下、非存在下に係わらず、高温高圧水素下で該触媒スラリーを一定時間以上保持することで、これらの現象、つまり、反応圧力が該生成物であるシクロオレフィンとシクロアルカンの生成比に影響するという現象が現れる。先述した文献に記載された内容と発明者らの実験で得た事実、つまり、該生成物の生成比が反応圧力依存性を持つという現象が一致しないのは、おそらく触媒スラリーが水素下高温高圧状態に曝された時間が異なっていたためであろう考えられる。この現象は、一定時間以上、水素下高温高圧状態に触媒スラリーが曝されることで、何らかの変化が触媒スラリーに生じ、硫酸亜鉛存在下、酸性条件でルテニウムに吸着する水素の状態が経時的に変化するためではないかと考えられる。また、酸性条件下、硫酸亜鉛の存在する系において特有の現象と言えることから、水素下高温高圧状態によって、硫酸亜鉛のルテニウムへの作用、特にシクロアルカンの生成比率を抑える作用が、何らかの変化を生じているためではないかとも推察される。
【００２３】
尚、本願発明における高温高圧水素下とは、１００〜２００℃及び３０〜１００ａｔｍの条件の水素下を示し、好ましくは１１０〜１６０℃及び３０〜９０ａｔｍの条件の水素下である。ルテニウム触媒の高温高圧水素下での保持時間は、２２時間以上である。
【００２４】
また、反応圧力は、生成するシクロオレフィンとシクロアルカンの生成比や触媒活性の劣化速度を考慮して、自由にコントロ−ルすることができる。
更に、反応圧力と同様に反応温度を変化させることでも、該生成物の生成比を変化させることもできるので、反応圧力を変化せることと反応温度を変化させることを組み合わせることによって、さらに該生成物の生成比を大きな範囲で制御することもできる。好ましい反応温度は、１００〜２００℃である。
【００２５】
本発明の方法は、回分式反応方式及び連続式反応方式の両方に適用できるが、該生成物の生成比が異なるルテニウム触媒を予め準備しておき、これらを反応毎に入れ替えて、該生成物の生成比を変えることが比較的容易な回分式反応方式に比べ、その方式の性質上、触媒入れ替えの機会が少ない連続式反応方式において、本発明の製造方法を用いれば、製造設備を一時たりとも停止することなく必要に応じて、該生成物の生成比を制御することができ、極めて有効な製造方法となる。
【００２６】
また、本発明の方法を回分式反応方式または連続式反応方式で用いることによって、原料転化率を積極的に変化させずに、反応圧力を変えることで該生成物であるシクロオレフィンとシクロアルカンの生成比を変えることができ、あるいは触媒性能の変化や何らかの外乱により該生成物の生成比が予定していた生成比とずれても、反応圧力を変更することで該生成比を予定していた生成比に維持することが可能となる。例えば、原料転化率５０モル％でシクロオレフィンの選択率６０モル％の生成物を得ていた反応で、反応圧力のみを上げることによって、原料転化率を変化させずとも、６０モル％より高いシクロオレフィンの選択率を得ることができる。逆に、反応圧力のみを下げることによって、原料転化率を変化させずとも、６０モル％より低いシクロオレフィンの選択率を得ることができる。
【００２７】
回分式反応方式では、該原料転化率を変化させないためには、適宜反応容器内のオイル相から一部抜き出して組成分析を行い、原料転化率の推移を監視する必要がある。しかし、この監視を行ったとしても、該原料転化率を完全に一定にすることは困難であり、該生成物を反応器から取り出すために、該反応の停止時に予定される原料転化率に対して−３〜３モル％は制御幅として変動する。連続反応方式では、反応条件が変わらなければ、理想的には原料転化率は変化しないが、実際の連続反応では外乱その他の理由により、反応条件を変えていないつもりでも多少は原料転化率が変動する。よって、先に述べた「原料転化率を変化させずに」の意味は、反応の停止時に予定される原料転化率に−３〜３モル％を加えた範囲内に原料転化率があることを言う。例えば、その予定原料転化率を６０モル％とした場合に原料転化率が５７〜６３モル％の範囲にあれば原料転化率を変化させていないと言うことになる。
【００２８】
「原料添加率を変化させない」為には、反応温度、オイル相／水相比、原料のフィ−ド量、反応時間等を適宜調整すればよい。
本発明の方法において、反応圧力又は反応圧力及び反応温度を変えることで、その他の条件に変更がなくても、原料である単環芳香族炭化水素の反応速度が変化する場合があるが、適当な方法で触媒活性の変更を行うことで容易に調整可能であり、問題はない。
【００２９】
尚、本願発明における反応圧力とは、該反応容器内の該触媒スラリー及び該単環芳香族炭化水素と該生成物であるシクロオレフィン及びシクロアルカンが主になって構成する液相と接触して存在する気相部の反応器内最上部の圧力であって、これらの液相に存する成分の反応温度に於ける飽和蒸気圧と反応器内に導入した水素の分圧との和である。
【００３０】
尚、本明細書におけるルテニウム触媒の平均結晶子径とは、一般的方法、すなわち、Ｘ線回折法によって得られる回折線巾の拡がりから、Ｓｃｈｅｒｒｅｒの式により算出されるものである。具体的にはＣｕＫα線をＸ線源として用いた場合には、回折角（２θ）で４４°付近に極大をもつ回折角の拡がりから算出されるものである。
【００３１】
【発明の実施の形態】
以下、本発明を実施例に基づいて説明する。
尚、以下の実施例及び比較例に示されるシクロヘキセンとシクロオレフィンの生成比は、実験の濃度分析値を基に次に示す式により算出した選択率を表したものである。
【００３２】
【数１】
0004008527.tif 000002
さらに、原料としたベンゼンの転化率は、実験の濃度分析値を基に次に示す式により算出した転化率を表したものである。
【００３３】
【数２】
0004008527.tif 000003
【００３４】
【実施例１】
公知の方法で、あらかじめ水酸化亜鉛を含有させた水酸化ルテニウムを還元して得られた、亜鉛を６重量％含有する水素化ルテニウム触媒（平均結晶子径約５０Å）０．５ｇ、分散剤としてジルコニアを２．５ｇ（平均結晶子径約２００Å）、常温の水２８０ｍｌ、ZnSO4 ・7H2O （和光純薬製特級）を４９ｇを、内容積１リットルの内面をテフロンコーティングしたオートクレーブに仕込み、内部のガスを水素で十分置換して反応容器を密閉、誘導攪拌法により高速攪拌を行いつつ１５０℃まで昇温した後、高圧水素を導入して３０ａｔｍまで昇圧した。この状態、つまり高速攪拌下反応器内圧力３０ａｔｍ、１５０℃の条件を保ちながら２２時間触媒スラリーを保持した後に、１５０℃の液体ベンゼン８０ｍｌを一機にオートクレーブ内に圧入し、水素を圧入しつつ反応圧力３０ａｔｍ、１５０℃で高速攪拌下に反応させた。また反応中経時的に反応液を抜き出してオイル中の組成をガスクロマトグラフィーにより分析した。この実験においては、オイル相と水相の液２相が存在する条件下で反応が行われた。以下にこの実験により得たベンゼン、シクロヘキセン及びシクロヘキサンの濃度分析値データを基にベンゼン転化率とシクロヘキセン及びシクロヘキサン選択率を求め、これを内挿してベンゼン転化率４０モル％時のシクロヘキセンとシクロヘキサンの生成比の関係を示す。さらに、これと同様の方法で保持圧力及び反応圧力のみ変えて実験を行った結果も同様に示す。
保持及び反応圧力    シクロヘキセン選択率    シクロヘキサン選択率
３０ａｔｍ：          ７８％                  ２２％
５０ａｔｍ：          ８４％                  １６％
７０ａｔｍ：          ８６％                  １４％
【００３５】
【実施例２】
公知の方法で、水酸化ルテニウムを還元して得た水素化ルテニウム触媒（平均結晶子径約５０Å）０．２ｇ、分散剤としてジルコニアを１．０ｇ（平均結晶子径約２００Å）、常温の水３２０ｍｌ、ZnSO4 ・ 7H2O（和光純薬製特級）を１４ｇを、内容積１リットルの内面をテフロンコーティングしたオートクレーブに仕込み、内部のガスを水素で十分置換して反応容器を密閉、誘導攪拌法により高速攪拌を行いつつ１５０℃まで昇温した後、高圧水素を導入して３０ａｔｍまで昇圧した。この状態、つまり高速攪拌下反応器内圧力３０ａｔｍ、１５０℃の条件を保ちながら２２時間触媒スラリーを保持した後に、１５０℃の液体ベンゼン８０ｍｌを一機にオートクレーブ内に圧入し、水素を圧入しつつ反応圧力３０ａｔｍ、１５０℃で高速攪拌下に反応させた。また反応中経時的に反応液を抜き出してオイル中の組成をガスクロマトグラフィーにより分析した。この実験においては、オイル相と水相の液２相が存在する条件下で反応が行われた。以下にこの実験により得たベンゼン、シクロヘキセン及びシクロヘキサンの濃度分析値データを基にベンゼン転化率とシクロヘキセン及びシクロヘキサン選択率を求め、これを内挿してベンゼン転化率４０モル％時のシクロヘキセンとシクロヘキサンの生成比の関係を示す。さらに、これと同様の方法で保持圧力及び反応圧力のみ変えて実験を行った結果も同様に示す。
保持及び反応圧力    シクロヘキセン選択率    シクロヘキサン選択率
３０ａｔｍ：          ６３％                  ３７％
５０ａｔｍ：          ７１％                  ２９％
９０ａｔｍ：          ７３％                  ２７％
上記実施例１〜２より反応圧力を変えることで、生成物の生成比が変化することが判る。
【００３６】
【実施例３】
連続的にベンゼンと水素を反応器に供給しつつ、連続的に反応器から触媒スラリーと未反応ベンゼンを含む生成オイルを抜き出し分離し、この分離した触媒スラリーは再び反応器に連続的に戻すことの出来る連続反応装置を用いて、３０ａｔｍ、１５０℃の条件下、７００時間の連続反応をおこなった。この連続反応後の触媒スラリーを回収して、触媒スラリー量が実施例１でオートクレーブに仕込んだ触媒スラリーと同量となるように取り分けた。次に、これを内容積１リットルの内面をテフロンコーティングしたオートクレーブに仕込み、内部のガスを水素で十分置換して反応容器を密閉、誘導攪拌法により高速攪拌を行いつつ１５０℃まで昇温した後、高圧水素を導入して３０ａｔｍまで昇圧した。この昇圧完了直後に、１５０℃の液体ベンゼン８０ｍｌを一機にオートクレーブ内に圧入し、水素を圧入しつつ反応圧力３０ａｔｍ、１５０℃で高速攪拌下に反応させた。また反応中経時的に反応液を抜き出してオイル中の組成をガスクロマトグラフィーにより分析した。この実験においては、オイル相と水相の液２相が存在する条件下で反応が行われた。
【００３７】
尚、上記７００時間の連続反応に用いた触媒スラリーは、あらかじめ水酸化亜鉛を含有させた水酸化ルテニウムを還元し得た亜鉛を６重量％含有する水素化ルテニウム触媒（平均結晶子径約５０Å）１０ｇ、分散剤としてジルコニアを５０ｇ（平均結晶子径約２００Å）、水１４００ｍｌ、ZnSO4 ・ 7H2O（和光純薬製特級）を２４５ｇで構成されたものであり、連続反応中に分離した該生成オイル中に含まれる水は該オイルを冷却することで分離して再び反応器に戻して、触媒スラリーの水が減少するのを防止した。さらに、該連続反応装置の内容積は３リットルの内面をテフロンコーティングしたオートクレーブであり、連続反応中のベンゼン供給量は２００ｍｌ／ｈ、反応器から触媒スラリーと未反応ベンゼンを含む生成オイルを抜き出す量は１０００ｍｌ／ｈである。以下にこの実験により得たベンゼン、シクロヘキセン及びシクロヘキサンの濃度分析値データを基にベンゼン転化率とシクロヘキセン及びシクロヘキサン選択率を求め、これを内挿してベンゼン転化率４０モル％時のシクロヘキセンとシクロヘキサンの生成比の関係を示す。さらに、これと同様の方法で保持圧力及び反応圧力のみ変えて実験を行った結果も同様に示す。
保持及び反応圧力    シクロヘキセン選択率    シクロヘキサン選択率
３０ａｔｍ：          ７６％                  ２４％
５０ａｔｍ：          ８２％                  １８％
７０ａｔｍ：          ８７％                  １３％
上記実施例３より、反応を行いつつ該触媒スラリーを水素下高温高圧状態で長時間保持することでも、該生成物の生成比に圧力依存性があること、つまり反応圧力を変えると生成物の生成比が変化することが判る。
【００３８】
【比較例１】
実施例１と同様に調製したルテニウム触媒０．５ｇにZnSO4 ・ 7H2O（和光純薬製特級）０．２ｇと水０．４ｇ、ジルコニア４．０ｇ（平均結晶子径約２００Å）を予め混合したもの、水５ｍｌ、１ブタノール２５０ｍｌを内容積１リットルの内面をテフロンコーティングしたオートクレーブに仕込み、投入する液体ベンゼン量を１００ｍｌに変更した以外は実施例１と同様な操作でベンゼンの水素添加反応を行った。以下にこの反応により得たベンゼン、シクロヘキセン及びシクロヘキサンの濃度分析値データを基にベンゼン転化率とシクロヘキセン及びシクロヘキサン選択率を求め、これを内挿してベンゼン転化率４０モル％時のシクロヘキセンとシクロヘキサンの生成比の関係を示す。さらに、これと同様の方法で保持圧力及び反応圧力のみ変えて実験を行った結果も同様に示す。
保持及び反応圧力      シクロヘキセン          シクロヘキサン
３０ａｔｍ：          ２３％                  ７７％
５０ａｔｍ：          ２４％                  ７６％
７０ａｔｍ：          ２３％                  ７７％
この反応系では液相に水相とオイル相の液２相とはならず、水、１ブタノール、原料及びその反応生成物が単一の液相を形成しており、液相は１相である。この結果は実施例１の結果と異なり、生成するシクロヘキセンとシクロヘキサンの生成比は反応圧力に関して依存性を示さない。同様の実験を炭素数１〜６までの第一アルコールを用いて行ったが、結果は１ブタノールと同様の傾向、つまり、生成するシクロヘキセンとシクロヘキサンの生成モル比は圧力に関して依存性を示さないという結果を得た。これは、該生成物の生成比が圧力の依存性を示すためには、反応系に存在する液相が水相とオイル相の液２相を形成しなければならないことを示している。水相とオイル相の存在する液２相で反応させた場合より、シクロヘキセンの生成比が低くなっているが、これは従来より考えられている液相間のシクロヘキセンとシクロヘキサンとの溶解度差により物質移動が大きく関与した結果と推定される。尚、これらの反応系で液相が水相とオイル相の２相を形成していないこと、つまり液相が１相となっていることは、比較例１で用いた、触媒、その他アルコールを含む添加物、ベンゼン、シクロヘキセン、シクロヘキサンを比較例１とそれぞれ同等量混合したものをガラスオートクレーブに仕込みＮ2 圧加圧下１５０℃において高速攪拌後静置状態にして、液相が単一相となっていることを目視で確認した。
【００３９】
尚、添加するアルコールの量を比較例１より少なくして該液相が液２相を形成する場合、例えば比較例１と同様の触媒を用いて、水２４５ｍｌ、ヘキサノール１０ｍｌ、ベンゼン１００ｍｌを内容積１リットルの内面をテフロンコーティングしたオートクレーブに仕込み、実施例１と同様な操作を行い実験したものでは、該生成物生成比の反応圧力依存性が見られた。
【００４０】
実施例１〜３及び比較例１の触媒スラリーの水素イオン濃度、つまりｐＨは７．０未満の酸性であった。
【００４１】
【発明の効果】
本願発明の方法により、単環芳香族炭化水素から部分水添物であるシクロオレフィンと完全水添物であるシクロアルカンの生成比を工業的に容易に変更することができる。